(57)【要約】【課題】  同質部材同志の溶接と実質的に変わらない優れた接合強度と高い生産性などの利点を享受し得る鉄系合金部材とアルミニウム系合金部材の異種金属接合体ならびにその接合技術を提供すること。【解決手段】  鉄系合金部材とアルミニウム系合金部材を溶接により接合した異種金属溶接接合体であって、前記鉄系合金部材と前記アルミニウム系合金部材の溶接接合部が、鉄にアルミニウムが過飽和に固溶した過飽和固溶体相を含む組織からなることを特徴とする鉄系合金部材とアルミニウム系合金部材の異種金属溶接接合体。【選択図】        図２
2006026724.tif 000002
【特許請求の範囲】
【請求項１】
鉄系合金部材とアルミニウム系合金部材を溶接により接合した異種金属溶接接合体であって、前記鉄系合金部材と前記アルミニウム系合金部材の溶接接合部が、鉄にアルミニウムが過飽和に固溶した過飽和固溶体相を含む組織からなることを特徴とする鉄系合金部材とアルミニウム系合金部材の異種金属溶接接合体。
【請求項２】
前記溶接接合部が急冷凝固組織である請求項１に記載の鉄系合金部材とアルミニウム系合金部材の異種金属溶接接合体。
【請求項３】
前記溶接接合部が、鉄系合金部材側がアルミニウム系合金部材側に砲弾状に食込んだ境界に形成されたものである請求項１又は２のいずれかに記載の鉄系合金部材とアルミニウム系合金部材の異種金属溶接接合体。
【請求項４】
前記鉄系合金部材がステンレス鋼であり、前記アルミニウム系合金部材がアルミニウム合金で構成されたものである請求項１〜３のいずれかに記載の鉄系合金部材とアルミニウム系合金部材の異種金属溶接接合体。
【請求項５】
前記溶接接合部がレーザ溶接により形成されたものである請求項１〜４のいずれかに記載の鉄系合金部材とアルミニウム系合金部材の異種金属溶接接合体。
【請求項６】
前記レーザ溶接が前記鉄系合金部材側からの入熱を行うものである請求項５に記載の鉄系合金部材とアルミニウム系合金部材の異種金属溶接接合体。
【発明の詳細な説明】
【技術分野】
【０００１】
本発明は、鉄系合金部材とアルミニウム系合金部材を溶接により接合して得られる接合体に関し、特にその溶接部の接合強度に優れた異種金属溶接接合体に関するものである。
【背景技術】
【０００２】
近年、排ガス規制など地球環境改善のため、車の軽量化による燃費改善が強く求められている。
【０００３】
アルミニウム（以下、アルミと略称することがある）は鋼と比べて比重が約三分の一と軽く、耐食性がよく、複雑形状の素材でも押出工法により比較的簡単に得られることと、アルミの材料特性とが相まってクラッシャブル性に優れているなどの特長を有しているため、車の軽量化に望ましい金属である。反面、鋼と比べてアルミは剛性および強度と材料コスト面で劣る。
【０００４】
従って、車の構成部品を鋼とアルミの各々の利点を活して使い分けてハイブリット化できれば、車の軽量化だけでなくリサイクル性、車の安全性向上にもつながる。
【０００５】
この鋼とアルミを併用するハイブリット化に当たっては、鋼とアルミの部品毎の具体的な使い分けやそれらの材料設計が重要となることはもちろんだが、両材料の接合技術が必須となる。
【０００６】
ところが、鉄系合金とアルミ系合金を溶接により溶解にして直接接合すると脆い金属間化合物が生成し、そのため十分な接合強度が得られず、実用化が極めて難しかった。このためこの溶接法に代えてカニカル接合法、ロー付け法、摩擦圧接法及びインサート材による接合工法が実用化されてきた。
【０００７】
しかし、これらの接合技術はいずれも一長一短があり、特に以下のような不利や問題を有しており、いまだ十分に満足できる接合法とはいえない状況にある。
（メカニカル接合法）
ボルト接合、リベット接合、ネジ接合、メカニカルクリンチ、ヘミング、メカニカル成形接合など、部材同士を機械的に接合する方法である。しかし、この方法は、接合部品の形状制約、接合精度、生産性、及び汎用性などの面で同質材料（鋼同士など）の溶接より一般的に劣る。
（ロー付け法）
部材同士を媒介となるロー材を溶かして接合する方法である。この方法は鋼とアルミの接合法としても提案（特許文献１など）されてはいるが、フラックスにより鋼、アルミの酸化皮膜を除去し、母材を溶解することなく、両金属の活性面とロー材とで適切な化合物を生成することが必要になる。この適切な化合物を得るためロー材の材料、接合品の材質・形状、接合強度、接合品質の信頼性に制約が付される。従って、接合の作業性、生産性、汎用性はやはり、同質材料（鋼同士など）の溶接より一般的に不利を伴う。
（摩擦圧接法）
部材同志を加圧しながら回転させ、その際の摺動に伴う摩擦熱を利用した固相接合である。しかし、この方法は加圧回転が必要なことから接合部品に形状制約があり、接合で生じるバリの処理が必要なこと、ビート゛溶接のような長手方向の溶接が難しいことやＭｇ含有合金（５０００系）の場合は酸化物（ＭｇＯ）の発生により溶接が困難になるなど作業性、汎用性、生産性の面でやはり同質材料（鋼同士など）の溶接より一般的に劣る。
（インサート材接合法）
部材同志間にクラッド材をインサートしてスポット溶接などによって接合する方法である。しかし、この方法はクラッド材のインサートに伴う部品形状に制約が付されることと、作業性に劣ることおよびコスト面の課題を有し、やはり同質材料（鋼同士など）の溶接より一般的に劣るものである。
【特許文献１】特開平５−１１１７５７号
【発明の開示】
【発明が解決しようとする課題】
【０００８】
本発明は、上述した従来の鋼とアルミニウムなど鉄系合金部材とアルミニウム系合金部材の接合技術の背景に鑑み、これらの不利や問題点を全面的に解消し、同質部材同志の溶接と実質的に変わらない優れた接合強度と高い生産性などの利点を享受し得る画期的な異種金属接合体ならびにその接合技術の開発と実用化をその課題としてなされたものである。
【課題を解決するための手段】
【０００９】
本発明はこのような課題の解決のために完成されたものであって、その要旨とする特徴は以下の通りである。
【００１０】
（１）鉄系合金部材とアルミニウム系合金部材を溶接により接合した異種金属溶接接合体であって、前記鉄系合金部材と前記アルミニウム系合金部材の溶接接合部が、鉄にアルミニウムが過飽和に固溶した過飽和固溶体相を含む組織からなることを特徴とする鉄系合金部材とアルミニウム系合金部材の異種金属溶接接合体。
【００１１】
（２）前記溶接接合部が急冷凝固組織である上記（１）に記載の鉄系合金部材とアルミニウム系合金部材の異種金属溶接接合体。
【００１２】
（３）前記溶接接合部が、鉄系合金部材側がアルミニウム系合金部材側に砲弾状に食込んだ境界に形成されたものである上記（１）又は（２）に記載の鉄系合金部材とアルミニウム系合金部材の異種金属溶接接合体。
【００１３】
（４）前記鉄系合金部材がステンレス鋼であり、前記アルミニウム系合金部材がアルミニウム合金で構成されたものである上記（１）〜（３）のいずれかに記載の鉄系合金部材とアルミニウム系合金部材の異種金属溶接接合体。
【００１４】
（５）溶接接合部がレーザ溶接により形成されたものである上記（１）〜（４）のいずれかに記載の鉄系合金部材とアルミニウム系合金部材の異種金属溶接接合体。
【００１５】
（６）レーザ溶接が前記鉄系合金部材側からの入熱を行うものである上記（５）に記載の鉄系合金部材とアルミニウム系合金部材の異種金属溶接接合体。
【発明の効果】
【００１６】
本発明によれば、優れた接合強度を備えた鉄系合金部材とアルミニウム系合金部材の異種金属接合体を提供することができ、しかもレーザー溶接などの溶接法により直接接合することが可能なため高い生産性を実現でき、その実用性においても有利であるなど顕著な効果を奏するものである。
【発明を実施するための最良の形態】
【００１７】
本発明者らは異種の金属である鋼（鉄系合金部材の例して代表させる）とアルミ（アルミニウム系合金部材例して代表させる）の接合について、従来困難が故に断念されている溶接法を見直し、その実現の可能性がないかどうか改めて検討を試みることにした。
【００１８】
溶接法による接合の大きな障害は前述の通り、その接合部にＦｅＡｌ3、Ｆｅ2Ａｌ5などのアルミリッチな金属間化合物が発生し、これが接合強度を大幅に低下させてしまうことにある。
【００１９】
そこで、本発明者らは、この有害な金属間化合物の発生を阻止することを最大の命題として、種々の観点から研究、実験を積み重ねた結果、その極めて有効な解決策として次のような考え方に到達し、溶接法によっても接合部の強度に優れた鋼とアルミの接合体が得られると確信した。
【００２０】
（１）過飽和の固溶体相
本発明においては接合部の組織として、鉄中にアルミをその固溶限を超えて過飽和に固溶させた固溶体相を含むものとする。以下、この組織をＦｅ−Ａｌ過飽和固溶体組織あるいは単に過飽和固溶体組織と言う。これによって、前述の脆い、鉄とアルミの金属間化合物の発生がなくなり、優れた接合強度がもたらされる。勿論、ＦｅＡｌやＦｅ3Ａｌなどの鉄リッチな金属間化合物は後述する急冷凝固によりその強度低下を防止できるためこの組織中での存在を許容する。
【００２１】
そして、アルミニウムの母相に含まれる過飽和固溶体相は具体的には鉄にアルミニウムが４〜５０％原子％固溶した状態が好ましい。これは、４原子％未満の固溶では上記の有害な金属間化合物が接合部の組織に一部混在して接合強度を低下させる恐れがあり、また５０原子％を超えて固溶させることは技術的に困難であり、且つこれ以下の固溶量で十分な接合強度を保持できるからである。
【００２２】
（２）急冷凝固
接合部の組織を上記の過飽和の固溶体相として形成させるためには、接合部が急冷凝固される状態を作ることが重要となる。この急冷凝固により、上記金属間化合物が冷却過程で析出する余裕がなく、鉄中にアルミが過飽和に取り込まれたままで凝固することになる。しかも、この急冷凝固によって接合部の組織は母相のアルミ並びに前記過飽和固溶体相の結晶粒度が微細化された所謂急冷凝固組織となり、前記過飽和固溶体相組織と相俟ってさらに強度の高い接合部が得られることになる。
【００２３】
（３）レーザ溶接
前記過飽和固溶体相並びに急冷凝固組織を達成するのに好ましい溶接方法としてレーザー溶接法を採用する。このレーザー溶接法はアーク溶接法などと異なり、入熱密度（１０6Ｗ／ｃｍ2以上）が非常に高く、アスペクト比（溶け込み深さ／溶け込み幅）が極めて高い溶接ビードが得られる特徴がある。従って、鋼とアルミの接合部の溶け込み幅を小さくした状態で溶解接合に十分な入熱を瞬時に行うことができるため、入熱後の冷却が急速に進行し、接合部を急冷凝固させることができ、これにより接合部を急冷凝固組織とすることができると同時に過飽和固溶体相を得ることができるのである。また、レーザー溶接によって鋼とアルミを溶接する場合は、その入熱を鋼側から行うことが好ましい。
【００２４】
本発明を、以下に代表的な実験例を基にさらに詳述して行くことにする。
【００２５】
（実験例１）
図１に示すとおり、ＪＩＳ３１６Ｌステンレスパイプ（鉄）１（１２Φ×１．０ｔ×４０Ｌ）にＪＩＳ３００３のアルミ棒材２を圧入したサンプルを炭酸ガスレーザー溶接機４（松下溶接システム製ＹＢ-Ｌ１５０Ａ８、ノズル径：５Φ、溶接速度：４００mm／分、出力：７００Ｗｍ、出力形態：ＣＷ)を用いてステンレスパイプ側（上方）からレーザーを照射、入熱して接合した。なお、図において５は溶接ビードを示す。そして、接合後、試作品２本を引張試験を行ったところ、いずれもアルミ側で母材破断し、優れた接合強度を有することを確認した。
【００２６】
そこで、本発明者らは、かかる優れた接合強度を有する接合体が溶接法により得られた理由を解明するために種々の調査、解析を行った。
【００２７】
先ず、接合体の溶接部断面を顕微鏡（×１０）にてマクロ観察を行った。図２は顕微鏡写真の模式図である。図１よりステンレスパイプ１の溶接をされた領域にはワイングラス状を呈したステンレス再凝固相Ａ（以下、単に鉄再凝固相ということがある）が生成されており、その下部は砲弾状をなしてアルミ棒材２の中に没入した食込み部ａとなっていることが分かる。そして、このステンレス鋼の食込み部ａとアルミ棒材２の境界に両者の接合部Ｃが形成されている。Ｂはアルミ再凝固相を示している。
【００２８】
さらに、この接合部断面を顕微鏡（×１００）によりミクロ観察を行った顕微鏡写真の模式図が図３である。図３から接合部Ｃはその両側の鉄再凝固相Ａとアルミ再凝固相Ａに複雑に絡み合った独立した境界相となっていることが知れる。
【００２９】
次に、この接合部（接合境界相）Ｃを電子線マイクロアナライザー（島津製ＥＰＭＡ−１４００）で面分析と線分析を行った。図４は面分析観察の結果で、黒色が１００％鉄、白色が１００％アルミで、この間の組成を濃淡で示したものであり、同図下欄の数値はＡｌ％でこれに相当す部分を引き出し腺で示した。これより、接合境界相はアルミを１０〜５０原子％含んでいることが判明した。また、図５は鋼再凝固相からアルミ再凝固相（アルミの地）の部位まで線分析により図３の矢印Ｘに沿って測定した結果である。図５より前記食込み部ａ（図２）を形成している鉄再凝固相Ａはアルミを４原子％以上含み、接合部Ｃではアルミ再凝固相側に向かって鉄（Ｆｅ）が減少すると共にアルミ（Ａｌ）が増加し、鉄対アルミが等量からなる点を経て、アルミ量が急上昇してアルミ１００原子％のアルミ再凝固相に至ることが分る。ニッケル（Ｎｉ）も鉄（Ｆｅ）と同様な変化を示している。
【００３０】
また、この接合部をオージェ電子分光分析（ＡＥＳ）により、鉄再凝固相側、中間部及びアルミ再凝固相側の３箇所について組成分析を行った。表１がその結果を示すものである。
【００３１】
【表１】
2006026724.tif 000003
【００３２】
表１の結果から接合部Ｃでは２０〜２９原子％のＡｌが存在していることが知れる。
【００３３】
また、同接合部ＣをＳＥＭ分析で組織観察した結果、数ミクロンから十数ミクロンの大きさの急冷凝固組織が認められた。
【００３４】
発明者らは、次にこの接合部Ｃに問題の金属間化合物が存在するかどうかを調査することにした。図６はＸ腺回折装置（理学電機製  ＲＩＮＴ１５００）を用いて接合部断面研磨面で測定を行ったＸ回折図形である。図７から、検出されたピークはＡｌ、Ｆｅ及びＦｅ−Ｃｒ−Ｎｉに相当するものでＦｅ−Ａｌの化合物に相当するピークは一切検出されなかった。
【００３５】
これらの結果から、接合部の組織は鉄に対するアルミの固溶限（０．１５％）を大幅に超えた状態になっており、しかもＦｅ−Ａｌ金属間化合物が検出できなかったことから、結局Ｆｅ−Ａｌの過飽和固溶体相として存在しているとの確信を得た。
【００３６】
また、この接合部に隣接している鉄再凝固相の砲弾状の食込み部ａについてもＡｌがその固溶限を超える４％以上含有されていることから、やはりＦｅ−Ａｌの過飽和固溶体相であることが知れる。この食込み部ａにおける過飽和に固溶したＡｌは、レーザー溶接時に高温となって発生したアルミ蒸気が溶融鉄内に分散して凝固したためである。
【００３７】
そして、上記接合部における過飽和固溶体相は前述の如く急冷凝固によって得られたものであり、特にレーザー溶接が溶接法のなかで接合部が最も急冷される方式であること、鉄とアルミの融点差が１０００℃以上あること、さらにアルミの熱伝導特性が極めて高いことなどにより、急冷凝固が容易に実現されたものといえる。ここで言う、急冷凝固に必要な冷却速度は１０Ｋ／ｓ以上であれば足り、好ましくは１００Ｋ／ｓ以上である。これによって、数μ〜１０μ以下の微細な凝固組織が得られる。
【００３８】
次に本発明接合体の好ましい溶接条件などについて述べる。
【００３９】
十分な接合強度が得られるレーザー溶接条件は基本的には高エネルギー密度で鉄側から安定的に入熱し、溶解した鉄を短時間にアルミに適量砲弾状に食い込ませることを可能にすることである。この条件を満たすために、図７に示すように、まず、鉄（１）側からレーザー光（Ｒ）を照射して入熱を行い、溶融鉄（Ｍ）の内側に生成されたキーホール（Ｋ）内に金属蒸気（Ｖ）が封じ込められない様にし、この蒸気（Ｖ）による突沸を防ぐことが必要になる。また溶融鉄（Ｍ）が飛び散らないよう入熱を調整する必要がある。溶融鉄（Ｍ）がアルミ（２）に差し込むことにより凝固後鉄側表面に引けによる凹みが発生し易い。凝固表面の過度な凹み発生を防ぐためには、入熱は溶接深さ方向だけでなく、凝固時に入熱周辺から溶融鉄（Ｍ）量を補充するため、幅方向にも行う必要がある。この幅方向の入熱はキーホール（Ｋ）生成に伴って得られる金属蒸気（Ｖ）を鉄表面上すなわちキーホール（Ｋ）の上方近傍でプラズマ発光させて、ここに発生したプラズマ雲（Ｐ）継続的に維持させることが重要となる。
【００４０】
このような状況を達成するための具体的な条件としては、レーザー出力は６５０〜８５０Ｗ（特に７００〜７５０Ｗ）とし、溶接速度は３７５〜４００ｍｍ／分とすることが好ましい。
【００４１】
以下に、実施例として複数の実験例を挙げて本発明の効果を明確にする。
(実施例)
ＳＵＳ３０４規格パイプとアルミ棒材、パイプをそれぞれ圧入した状態で、レーザー溶接機（松下溶接システム製ＹＢ−Ｌ１５０Ａ８;アルゴンシール、ノズル径５φ）により溶接条件を変化させて接合試験を行った。その結果を表２に示す。Ｎｏ１〜Ｎｏ３は本発明の実施例（Ｎｏ１は前述の実験例と同じ）、Ｎｏ４〜Ｎｏ８は比較例である。ＳＵＳパイプは、Ｎｏ１〜５は１２φ×１.０ｔ×４５Ｌ、Ｎｏ６〜７は１２φ×１.０ｔ×４５Ｌの寸法のものを用いた。またアルミは、Ｎｏ１〜２は１０φ×６０Ｌ、Ｎｏ３〜５及びＮｏ８は１０φ×１.４ｔ×６０Ｌ，Ｎｏ６は１４φ×４０Ｌ、Ｎｏ７は１７.３φ×２.０ｔ×４０Ｌの寸法のものを用いた。
【００４２】
【表２】
2006026724.tif 000004
【００４３】
表２から明かなように、本発明の実施例によれば何れも比較例に比べて著しく高い接合強度を有する鉄（ＳＵＳ）とアルミの接合体が得られており、本発明の優れた効果を実証するものである。
【図面の簡単な説明】
【００４４】
【図１】実験例１におけるステンレスパイプとアルミ棒材のレーザー接合（溶接）の概要を示す斜視図。
【図２】実験例１においてレーザー接合された接合部（断面）の顕微鏡（×１０）観察結果に基づく模式図。
【図３】実験例１においてレーザー接合された接合部（断面）の顕微鏡（×１００）観察結果に基づく模式図。
【図４】実験例１においてレーザー接合された接合部（断面）の面分析結果を示すＡｌ組成分布図。
【図５】実験例１においてレーザー接合された接合部（断面）の腺分析結果を示す図。
【図６】実験例１においてレーザー接合された接合部（断面）のＸ線回折図。
【図７】本発明におけるレーザー溶接による鉄とアルミの接合時の状態を示す模式図。
【符号の説明】
【００４５】
１：ステンレスパイプ  ２：アルミ棒
Ａ：鉄（ステンレス鋼）再凝固相  Ｂ：アルミ再凝固相  Ｃ：接合部
ａ：食込み部  ４：レーザー溶接機  ５：溶接ビード
Ｒ：レーザー光  Ｍ：溶融鉄  Ｋ：キーホール  Ｖ：金属蒸気
Ｐ：プラズマ雲
【図１】
2006026724.tif 000005
【図２】
2006026724.tif 000006
【図３】
2006026724.tif 000007
【図４】
2006026724.tif 000008
【図５】
2006026724.tif 000009
【図６】
2006026724.tif 000010
【図７】
2006026724.tif 000011